(57)【要約】      （修正有）【課題】顔料などの各種成分が経時や、インキに対して振動等の外部圧力を受けて沈降して、ハードケーキを作ることなく、簡単に再分散する分散状態を作ることが可能であり、書き味、および発色性を改良し、筆跡カスレなどを良好とした筆記性に優れた筆記具用インキ組成物の提供。【解決手段】顔料粒子と、体質材と、凝集分散剤と、ナイロンと、溶媒とを含む、筆記用具用水性インキ組成物。前記顔料粒子が表面処理された酸化チタンであり、前記凝集分散剤が、多塩基酸のアルキロールアンモニウム塩であり、前記ナイロンが水溶性ナイロンである、筆記具用インキ組成物。更に、アクリル樹脂を含むことが好ましく、凝集安定剤をその上含むことが好ましい、組成物。【選択図】なし【特許請求の範囲】
【請求項１】
顔料粒子と、体質材と、凝集分散剤と、ナイロンと、溶媒とを含むことを特徴とする、筆記用具用水性インキ組成物。
【請求項２】
前記顔料粒子が酸化チタンである、請求項１に記載の組成物。
【請求項３】
前記酸化チタンが無機酸化物で表面処理されたものである、請求項２に記載の組成物。
【請求項４】
前記凝集分散剤が、多塩基酸のアルキロールアンモニウム塩である、請求項１〜３のいずれか１項に記載の組成物。
【請求項５】
前記ナイロンが水溶性ナイロンである請求項１〜４のいずれか１項に記載の組成物
【請求項６】
前記ナイロンの含有量が、水性インキ組成物の総質量を基準として、０．１質量％〜１０質量％である請求項１〜５のいずれか１項に記載の組成物
【請求項７】
アクリル樹脂をさらに含む、請求項１〜６のいずれか１項に記載の組成物。
【請求項８】
凝集安定剤をさらに含む、請求項１〜７のいずれか１項に記載の組成物
【請求項９】
前記凝集安定剤がセルロース誘導体である、請求項８に記載の組成物。
【請求項１０】
前記凝集安定剤の含有量が、水性インキ組成物の総質量を基準として、０．０１質量％〜１．０質量％である、請求項８〜９のいずれか１項に記載の組成物。
【請求項１１】
粘度が、２０℃、剪断速度３８０ｓｅｃ−１、回転速度１００ｒｐｍで１〜４０ｍＰａ・ｓである、請求項１〜１０のいずれか一項に記載の組成物。
【請求項１２】
請求項１〜１１のいずれか一項に記載の組成物を収容してなることを特徴とする、筆記具。
【発明の詳細な説明】
【技術分野】
【０００１】
本発明は、筆記具用水性インキ組成物に関するものである。さらに詳しくは、本発明はインキの保存安定性、書き味、および発色性に優れる筆記具用水性インキ組成物に関するものである。また、本発明は、その組成物を用いた筆記具にも関するものである。
【背景技術】
【０００２】
従来から、隠蔽性を有する筆跡を得る為に、酸化チタンなどの白色顔料を用いた筆記具用水性インキ組成物が知られている。更に、そのような隠蔽性の高いインキ組成物に補色顔料などを併用することで、下地を隠蔽しながらパステル調や有彩色の筆跡が得られることが知られる様になり、そのような組成物が盛んに検討されている。
【０００３】
しかしながら、酸化チタンなどの比重が大きい顔料を使用した際には、時間の経過に伴って顔料が沈降して所謂ハードケーキとなってしまうと、再分散が困難になってしまうことがあった。そこで、組成物に用いる各種材料の改質や、分散剤の併用などによる、顔料の沈降防止が試みられている。しかしながら、従来報告されている技術では、沈降速度を遅くすることはできるものの、長期間の経時では、ハードケーキとなることは避けられず、それらの対策は十分な結果に結びついていないのが実情である。更に、所謂ゲル化剤や増粘剤などを用いて、インキ粘度を高くしたり、構造粘性を発現させるなどの対策も検討されている。しかしながら、これらの対策手段を講じたインキ組成物を繊維束やポーラス体などのペン先を用いた筆記具に用いると、インキ吐出量が少なくなることがあった。以上の通り、比重が大きい顔料を含むインキ組成物の経時保存安定性について、これまでの技術は改良の余地があり、さらなる改良方法の検討がされている(特許文献１〜３)
【０００４】
特許文献１には、特定の酸化チタンと樹脂粒子、結合剤を用いた筆記用インキが記載されている。そして、樹脂粒子として中空樹脂粒子、およびポリエチレンが記載されている。このインキは再分散性が改良されたものである。
【０００５】
特許文献２には、酸化チタンとケイ酸アルミニウムと特定の樹脂を用いた筆記用インキが記載されている。このインキは、分散系の経時安定性が改良されており、筆跡の色調が鮮明であることが記載されている。
【０００６】
特許文献３には、酸化チタン、アルミノケイ酸塩、水溶性樹脂、水に溶解する無機塩、界面活性剤、および水を含む筆記具用顔料インキが記載されている。このインキも、経時的な色別れが少なく、ハードケーキを作らないものであることが記載されている。
【０００７】
以上の通り、従来の技術は、再分散性をある程度向上させることに成功している。しかしながら、持ち運びをする際、インキに対して振動等の、外部圧力を受けた際は、酸化チタンなどの比重が大きい顔料粒子同士などが、互いに密着し最密充填しやすく、よりハードケーキを作り易いため、インキの安定性を改善する余地があった。
【先行技術文献】
【特許文献】
【０００８】
【特許文献１】特開平１１−３４３４４３号公報
【特許文献２】特開昭５９−２１７７７６号公報
【特許文献３】特開平１１−１４０３６９号公報
【発明の概要】
【発明が解決しようとする課題】
【０００９】
本発明は、顔料などの各種成分が経時や、インキに対して振動等の外部圧力を受けて沈降して、ハードケーキを作ることなく、簡単に再分散する分散状態を作ることが可能であり、書き味、および発色性を改良し、筆跡カスレなどを良好とした筆記性に優れた筆記具用インキ組成物を提供することを目的とするものである。
【課題を解決するための手段】
【００１０】
本発明による筆記用具用水性インキ組成物は、顔料粒子と、体質材と、凝集分散剤と、ナイロンと、溶媒とを含むことを特徴とするものである。
【００１１】
また、本発明による筆記具は、前記組成物を収容してなることを特徴とするものである。
【発明の効果】
【００１２】
本発明によれば、筆記性を従来の筆記具と同等以上に維持しながら、再分散性、発色性、書き味、および筆跡の定着性が改良された、優れた筆記性を有する筆記用インキ組成物が提供される。
【発明を実施するための形態】
【００１３】
以下、本発明の実施の形態について、詳細に説明する。なお、本明細書において、配合を示す「部」、「％」、「比」などは特に断らない限り質量基準である。
【００１４】
本発明による筆記具用水性インキ組成物（以下、場合により、「水性インキ組成物」または「組成物」と表すことがある。）は、顔料粒子と、体質材と、凝集分散剤と、ナイロンと、溶媒とを含んでなる。以下、本発明による水性インキ組成物を構成する各成分について説明する。
【００１５】
（顔料粒子）
本発明において、顔料粒子は従来知られている任意のものから選択することができる。顔料としては、金属酸化物または金属塩などの無機顔料、ならびに有機色素顔料またはレーキ顔料などの有機顔料が挙げられる。本発明においては、無機顔料が好ましく用いられる。これらのうち、無機顔料粒子が好ましく、特に金属酸化物粒子が好ましい。特に酸化チタンは白色であるため、後述する補色顔料などと組み合わせることで、多様な色彩を実現できるので好ましい。また、顔料として、光沢のある光輝性顔料、例えばアルミニウム顔料などを用いることもできる。
【００１６】
顔料粒子は、アルミナ、シリカ、ジルコニア、酸化亜鉛等の無機酸化物や、モリブデン等の金属、またはリン酸塩などの被覆材により表面処理された酸化チタンであることが好ましく、特に、少なくともアルミナを含む無機酸化物で表面処理された酸化チタンが好ましい。このような顔料粒子を用いると、組成物の再分散性が改良され、長時間放置した場合や、インキに対して振動などの外部圧力を受けた場合でもハードケーキが形成されにくい。
【００１７】
上記アルミナなどによる顔料粒子の被覆量、すなわち酸化チタンの質量１００質量部に対するアルミナ等の被覆材の質量の割合は、０．０１％質量部〜２０％質量部であることが好ましく、０．１％質量部〜８．０％質量部であることがより好ましい。被覆量が上記数値範囲内であれば、水性インキ組成物のハードケーキ化を十分に防止することができる。
【００１８】
顔料粒子の平均粒子径は、０．０１μｍ〜３０μｍであることが好ましく、０．０５μｍ〜２０μｍであることがより好ましく、０．１μｍ〜１０μｍであることがさらに好ましい。顔料粒子の平均粒子径が上記数値範囲内であれば、顔料粒子が水性インキ組成物中において沈降した場合であっても、その再分散性を十分に維持できる。また、平均粒子径が上記数値範囲内の顔料粒子を含む水性インキ組成物をマーカーなどの筆記用具に使用した場合、インキ吐出性を向上させることができる。なお、顔料粒子の平均粒子径は、一例としては、レーザー回折式粒度分布測定機（商品名「ＭｉｃｒｏｔｒａｃＨＲＡ９３２０−Ｘ１００」、日機装株式会社）を用いてレーザー回折法で測定される粒度分布の体積累積５０％時の粒子径（Ｄ５０）により測定することができる。本明細書では、顔料粒子の「平均粒子径」とは、特に断りのない限り、体積基準の平均粒子径のことを指すものとする。
【００１９】
水性インキ組成物における顔料粒子の含有量は、水性インキ組成物の総質量を基準として、１質量％〜４０質量％であることが好ましく、２質量％〜３０質量％であることがより好ましい。顔料粒子の含有量が上記数値範囲内であれば、インキ吐出性の低下を防止することができるとともに、水性インキ組成物、およびそれを用いて形成させた筆跡の隠蔽性を維持することができる。  
【００２０】
（体質材）
本発明による水性インキ組成物は、体質材を含んでいる。体質材とは、組成物から形成される筆跡の強度や着色性などを改善するために用いられる材料である。本発明において体質材は従来知られている任意のものから選択することができるが、具体的には、カオリン、タルク、マイカ、クレー、ベントナイト、炭酸カルシウム、水酸化アルミニウム、セリサイトなどが挙げられる。また、炭酸カルシウム、チタン酸カリウム、などのウィスカーなどを用いることもできる。これらのうち、特にカオリンが好ましい。これは被筆記面として紙を用いた場合、カオリンを用いることによって、顔料粒子が紙の繊維間に入り込むことを防ぐことができ、筆跡の発色性が高くなる効果が高いためである。
【００２１】
水性インキ組成物における体質材の含有量は、水性インキ組成物の総質量を基準として、１質量％〜２０質量％であることが好ましく、５質量％〜１５質量％であることがより好ましい。体質材の含有量が上記数値範囲内であれば、インキ粘度が高くなりすぎること、ハードケーキ化、ならびに筆記する際のインキ吐出性の低下を防止することができる。さらに、水性インキ組成物、およびそれを用いて形成させた筆跡の隠蔽性を維持することができる。
【００２２】
（凝集分散剤）
本発明による水性インキ組成物は、凝集分散剤を含んでなる。ここで凝集分散剤とは顔料の粒子表面に吸着し、粒子を相互に離間させながら、粒子同士の距離を一定以上に保ち、粒子同士が直接凝集することを防ぐことができるものである。この結果、粒子の凝集が抑制され、凝集体が形成される場合であっても、相対的に密度の低い凝集体が形成される。特に、凝集分散剤は水溶性のものを用いることが好ましい。
【００２３】
このような凝集分散剤としては、多塩基酸のアルキロールアンモニウム塩が好ましく用いられる。多塩基酸は、複数の酸基を有していればよいが、より多数の酸基を有する酸性ポリマー、例えばアクリル酸、メタクリル酸、ポリビニルスルホン酸、ポリリン酸、などが挙げられる。また、これ以外にも、クロトン酸などの不飽和脂肪酸を重合させたポリマーも多塩基酸の例である。多塩基酸のアルキロールアンモニウム塩は、これらの多塩基酸にアルキロールアンモニウムを反応させることにより得ることができる。このような反応によって得られた塩は、下記の様な部分構造を含む。
−Ｃ（＝Ｏ）−Ｎ（−Ｒ１）（−Ｒ２−ＯＨ）
ここで、Ｒ１はアルキル基、Ｒ２はアルキレン基である。本発明において用いられる凝集分散剤は、このような部分構造を有するポリマーが好ましい。このようなポリマーは、上記の構造を複数有していればよく、その分子量は特に限定されないが、質量平均分子量が１，０００〜１００，０００であることが好ましく、５，０００〜２０，０００であることがより好ましい。
【００２４】
また、用いられる顔料によっては、カルボキシル基などの酸性基が同様の機能を発揮することもある。すなわち、凝集分散剤として、酸性基を含むポリマー類を用いることもできる。
【００２５】
本発明において凝集分散剤は、上記のような基によって顔料粒子の表面に結合し、また他の凝集分散剤分子と水素結合することにより、ポリマーの主鎖構造が顔料粒子間に入り込み、顔料粒子同士を離間させるものと考えられる。
【００２６】
このような凝集分散剤は、一般に市販されており、例えばＡｎｔｉ−Ｔｅｒｒａ  ２０３、Ａｎｔｉ−Ｔｅｒｒａ  ２０４、Ａｎｔｉ−Ｔｅｒｒａ  ２０６、Ａｎｔｉ−Ｔｅｒｒａ  ２５０、Ａｎｔｉ−Ｔｅｒｒａ  Ｕ、ＤＩＳＰＥＲ  ＢＹＫ−１０２、ＤＩＳＰＥＲ  ＢＹＫ−１８０、ＤＩＳＰＥＲ  ＢＹＫ−１９０、ＤＩＳＰＥＲ  ＢＹＫ−１９１（いずれも商品名、ビックケミー株式会社製、ＴＥＧＯ  Ｄｉｓｐｅｒ６３０、ＴＥＧＯ  Ｄｉｓｐｅｒ７００（いずれも商品名、エボニックデグサジャパン株式会社製）などが挙げられる。
【００２７】
（ナイロン）
本発明による水性インキ組成物は、ナイロンを含んでなる。ナイロンは、アミド結合を繰り返し単位に有する重合体であり、前記した凝集分散剤により形成された、相対的に密度の低い凝集体に対して結合し、さらに、顔料粒子、体質材、および後述する、ポリオレフィン樹脂粒子などを水性インキ組成物中に分散し、嵩高い凝集体を作ることができるものである。このナイロンにより、水性インキ組成物のハードケーキ化を防止し、嵩高い凝集体を作るため、再分散性を向上させることができる。また、ナイロンは、インキ組成物の潤滑性を高め、筆記の際に書き味を向上させる効果を有し、さらには、筆跡の、被筆記面に対する付着力を高め、筆跡の定着性を向上させる効果をも有する。
【００２８】
本発明のインキ組成物に用いられるナイロンとしては、水溶性や非水溶性（難水溶性もしくは水不溶性）のものが挙げられ、これらは１種または2種以上を用いることができる。インキ組成物の凝集抑制効果の向上を奏し、水性インキ中での溶解安定性を保ち安定して効果を奏するためには、水性インキ組成物は水溶性のナイロンを含有することが好ましい。水溶性ナイロンは、水溶性を有するナイロンであれば特に限定されず、例えば、親水性モノマーとカプロラクタムとを重合させて得られる物質が挙げられる。具体的には、アルキレンオキサイド化合物、アミノ化合物、アミン化合物、とカプロラクタムとの重合体である水溶性ナイロン(東レ株式会社製、商品名：ＡＱナイロン  Ａ、Ｐ、Ｔシリーズ）や、メトキシメチル化ナイロンを改質し、水溶化したナイロン（株式会社鉛市製、商品名：ＦＩＮＥＬＥＸ 
ＦＲ−７００Ｅ）が挙げられ、これらを用いることが好ましい。
また、非水溶性ナイロンとしては、難水溶性ナイロンのエマルションが挙げられ、具体的には、インキ組成物の凝集抑制効果をより向上することを考慮すれば、共重合ナイロンエマルション（住友精化株式会社製、商品名：セポルジョンＰＡ）を用いることが好ましい。上記の水溶性ナイロンは、相対的に密度の低い凝集体、体質材、およびポリオレフィンとより強く結びつくため、インキ組成物の経時的安定性をより高めることが可能である。
これらのナイロンの中でも、インキ組成物の凝集抑制効果をより向上することと、水性インキ中での溶解安定性を考慮すれば、アルキレンオキサイド化合物、アミノ化合物、アミン化合物、とカプロラクタムとの重合体である水溶性ナイロン、メトキシメチル化ナイロンを改質し、水溶化したナイロンを用いることが好ましい。
【００２９】
水性インキ組成物におけるナイロンの含有量は、水性インキ組成物の総質量を基準として、０．１質量％〜１０質量％であることが好ましく、０．５質量％〜５質量％であることがより好まく、１質量％〜３質量％であることが特に好ましい。ナイロンの含有量が上記数値範囲内であれば、インキ粘度が高くなりすぎること、ハードケーキ化、ならびに筆記する際のインキ吐出性の低下を防止することができる。
【００３０】
前記、顔料粒子と体質材の、インキ組成物全量に対する総含有量をＡ、前記ナイロンのインキ組成物全量に対する総含有量をＢとした場合、０．００１≦Ｂ／Ａ≦１．０の範囲であることが好ましく、０．００５≦Ｂ／Ａ≦０．８の関係であることが好ましい、より考慮すれば、０．０１≦Ｂ／Ａ≦０．７が好ましい。これは、上記数値範囲内であれば、よりハードケーキ化を抑制すると共に、優れた筆記性としやすいためである。
【００３１】
（溶媒）
溶媒としては、水、および水と有機溶剤との混合溶媒が挙げられる。水としては、イオン交換水、蒸留水および水道水などの慣用の水を用いることができる。また、水と有機溶媒との混合溶媒を用いる場合、有機溶剤としては、エタノール、プロパノール、イソプロピルアルコール、ミネラルスピリットなどを用いることができる。グリセリン、エチレングリコール、ジエチレングリコール、トリエチレングリコール、プロピレングリコール、ポリエチレングリコールなどの比較的沸点の高いジオール類またはトリオール類を用いることができるが、その配合量は少ないことが好ましい。なお、有機溶媒の含有率は、溶媒の総質量に対して、１質量％〜３０質量％であることが好ましく、１質量％〜２０質量％であることがより好ましい。特にジオール類またはトリオール類の含有率は１質量％〜１０質量％であることが好ましい。有機溶媒の含有率が溶媒の総質量に対して上記数値範囲内であれば、良好な、ドライアップ性能と筆跡乾燥性を両立させることができる。
【００３２】
水性インキ組成物における溶媒の含有量は、組成物の総質量を基準として、２０質量％〜９０質量％であることが好ましく、３０質量％〜８０質量％であることがより好ましい。溶媒の含有量は、上記数値範囲内であれば、各成分を安定的に溶解または分散することができ、水性インキ組成物中で再分散性が容易な嵩高い凝集体を作ることができる。
【００３３】
（アクリル樹脂）
本発明の水性インキ組成物は、さらに、アクリル樹脂を含むことが好ましい。本発明においてアクリル樹脂とは、繰り返し単位にアクリル酸またはメタクリル酸を含むポリマーであり、水性インキ組成物にアクリル樹脂を含有させると、理由は定かではないが、分散安定性やハードケーキ抑制効果をより向上させることができる。また、水性インキ組成物の定着性を向上させ、これを用いて形成される筆記線の耐擦性をさらに向上させる効果を得ることも可能である。
【００３４】
本発明に用いることができるアクリル樹脂は、水溶性アクリル樹脂、難水溶性アクリル樹脂が挙げられ、単独もしくは２種以上を用いることができる。ハードケーキ化抑制効果を考慮すれば、本発明の水性インキ組成物は難水溶性アクリル樹脂を含有することが好ましい。難水溶性アクリル樹脂としては、アクリル酸エステル樹脂、アクリルスチレン樹脂、アクリル酸エステル樹脂、メタクリル酸エステル樹脂、メタクリル酸エステル樹脂などを用いることができる。これらの難水溶性アクリル樹脂はそれ自体が水に難水溶性であり、通常、エマルションとして用いられることが多い。これらのアクリル樹脂の中でも、より筆記線の定着性、耐擦性を向上させることを考慮すれば、アクリル樹脂エマルションが好ましく、さらに好ましくは、自己架橋型のアクリルスチレン共重合樹脂エマルションが好ましい。
【００３５】
上記アクリル樹脂の分子量は特に限定されないが、一般に質量平均分子量で１，０００〜１，０００，０００のものが用いられる。
【００３６】
本発明に用いることができるアクリル樹脂としては具体的には、ＪＯＮＣＲＹＬシリーズ（ＢＡＳＦ株式会社製）、プライマルＡＣシリーズ（ローム・アンド・ハース・ジャパン株式会社製）、ＪＳＲＡＥシリーズ（ＪＳＲ株式会社製）、モビニールシリーズ（日本合成化学工業株式会社製）ニカゾールシリーズ（日本カーバイド工業株式会社製）、ウルトラゾールシリーズ（アイカ工業株式会社製）などが挙げられる。
【００３７】
水性インキ組成物におけるアクリル樹脂の含有量は、水性インキ組成物の総質量を基準として、０．５質量％〜１０質量％であることが好ましく、１質量％〜６質量％であることがより好ましい。
【００３８】
（凝集安定剤）
本発明の水性インキ組成物は、インキ組成物の分散安定性をより高めるために、凝集安定剤をさらに含むことが好ましい。本発明において凝集安定剤とは、インキ組成物中のナイロンと結合し、ナイロンが形成する、嵩高い凝集体の構造をより安定化させることによって、組成物の、凝集や沈降を抑制するものである。凝集安定剤としては、インキ組成物において上記ナイロンと結合するものから任意に選択することが可能であるが、具体的には、カルボキシメチルセルロース、メチルセルロース、ヒドロキシエチルセルロース、ヒドロキシプロピルセルロース、ヒドロキシプロピルメチルセルロース、ヒドロキシプロピルエチルセルロース等のセルロース誘導体とその塩、ポリビニルアルコール、ポリビニルピロリドン、ポリエチレングリコール、デキストリン、ポリアクリル酸ナトリウム、ポリアクリルアミド、ポリアクリルアミドの誘導体、ジメチルアミノエチルメタクリレート・メチルクロライドの重合物、アクリルアミド・２（アクリロイルオキシ）エチルトリメチルアンモニウムクロライド共重合物、アクリルアミド・アクリルニトリル・Ｎ（２）−ビニルアクリルアミジン−塩化水素（１／１）・Ｎ−ビニルアクリルアミド・ビニルアミン−塩化水素（１／１）・Ｎ−ビニルホルムアミド共重合物等が好ましく用いられ、１種または２種以上を用いることが可能である。これらの中では、ナイロンと併用して用いることで、インキ組成物の分散安定性をより高めることを考慮すれば、セルロース誘導体が好ましく、さらには、カルボキシメチルセルロースがより好ましい。
【００３９】
本発明のインキ組成物に凝集安定剤を用いる際、水性インキ組成物における凝集安定剤の含有量は、水性インキ組成物の総質量を基準として、０．０１質量％〜１．０質量％であることが好ましく、０．０５質量％〜０．８質量％であることがより好ましく、０．１質量％〜０．５質量％であると最も好ましい。さらに、前記ナイロンの、インキ組成物全量に対する総含有量をＡ、凝集安定剤の、インキ組成物全量に対する総含有量をＢとした場合、ナイロンの含有量と凝集安定剤との含有量比は０．０１≦Ｂ／Ａ≦３．０の範囲であることが好ましく、０．０２≦Ｂ／Ａ≦２．５の関係であることが好ましい、より考慮すれば、０．０５≦Ｂ／Ａ≦１．０が好ましい。凝集安定剤の含有量や、ナイロンの含有量と凝集安定剤との含有量比が上記数値範囲内であれば、優れた筆記性やインキの良好な吐出性を維持することができるとともに、ハードケーキの抑制効果を高めることができる。
【００４０】
（ポリオレフィン樹脂粒子）
本発明による組成物は、必要に応じてポリオレフィン樹脂を含むことができる。ポリオレフィン樹脂粒子の材料としては、ポリエチレンやポリプロピレンなどのポリオレフィン、ならびにそれらの混合物が挙げられる。また、ポリオレフィンは、直鎖状ポリオレフィン、分岐鎖を有するポリオレフィン、官能基が導入された変性ポリオレフィンなどであってもよい。例えば、ポリオレフィンとしてポリエチレンを用いる場合には、低密度ポリエチレン、直鎖状低分子ポリエチレン、高密度ポリエチレン、変性ポリエチレン、変性高密度ポリエチレンなどを用いることができる。これらのポリオレフィンの分子量は特に限定されないが、例えば質量平均分子量が５００〜１００，０００であるポリオレフィンが好ましく、重量平均分子量が８００〜５，０００であることがさらに好ましい。ポリオレフィン樹脂粒子の質量平均分子量が上記数値範囲内であれば、この水性インキ組成物をマーカーなどの筆記具に用いて筆記を行った場合に、形成される筆記線に対し、より高い滑性と、それに伴う高い耐擦性を付与することができ、良好な筆跡を得ることができる。ポリオレフィン樹脂粒子は、必要に応じてポリオレフィン以外の材料を含んでいてもよい。
【００４１】
ポリオレフィン樹脂粒子の形状は、特に限定されず、不定形、球状、針状、板状、方形など任意の形状をとることができる。
【００４２】
ポリオレフィン樹脂粒子の平均粒子径は、０．１μｍ〜３５μｍであることが好ましい。ポリオレフィン樹脂粒子の平均粒子径が上記数値範囲内であれば、この水性インキ組成物をマーカーなどの筆記具に用いて筆記を行った場合に、形成される筆記線に対し、より高い滑性と、それに伴う高い耐擦性を付与することができ、良好な筆跡を得ることができる。また、高い耐擦性を付与するという観点からは、０．１μｍ〜２５μｍであることがより好ましく、０．５μｍ〜２０μｍであることがさらに好ましく、０．５μｍ〜１５μｍであることが特に好ましい。ポリオレフィン樹脂粒子の平均粒子径は、コールターカウンター法により測定することができる。
【００４３】
本発明に用いることができるポリオレフィン樹脂粒子としては、具体的には、ケミパールＷシリーズ、ケミパールＭシリーズ（いずれも商品名、三井化学株式会社製）、ＣＥＲＡＦＬＯＵＲシリーズ、Ａｑｕａｃｅｒシリーズ、Ａｑｕａｍａｔシリーズ（いずれも商品名、ビックケミー株式会社製）などが挙げられる。
【００４４】
水性インキ組成物におけるポリオレフィン樹脂粒子の含有量は、水性インキ組成物の総質量を基準として、０．０１〜１０質量％であることが好ましく、０．２〜５質量％であることがより好ましく、０．５〜５質量％であると最も好ましい。ポリオレフィン樹脂粒子の含有量が上記数値範囲内であれば、インキ吐出性を維持することができるとともに、筆記線に対し、より高い滑性を付与することができる。
【００４５】
（補色顔料）
本発明による水性インキ組成物は、得られる筆記線の色彩を調整するため、補色顔料を含んでいてもよい。特に、主たる顔料粒子として白色の酸化チタンを選択した場合、補色顔料との組み合わせにより種々の発色を実現できる。補色顔料は、特に限定されず、赤、青、黄、緑、白、黒など様々な色の顔料を用いることができる。補色顔料としては、例えば、ＳＰシリーズ（冨士色素株式会社製）ＳａｎｄｙｅＳｕｐｅｒＣｏｌｏｕｒシリーズ（山陽色素株式会社製）、ルミコールシリーズ（日本蛍光化学株式会社製）などが挙げられる。
【００４６】
水性インキ組成物における補色顔料の含有量は、水性インキ組成物の総質量を基準として、０．０１〜１５質量％であることが好ましく、０．１〜１０質量％であることがより好ましい。
【００４７】
（界面活性剤）
水性インキ組成物は、界面活性剤を含んでなることが好ましい。前記界面活性剤は、構造中にアセチレン結合を有する界面活性剤、フッ素系界面活性剤、シリコン系界面活性剤、およびコハク酸系界面活性剤の中から、１種以上選択して用いることが好ましい。水性インキ組成物に上記のような界面活性剤を含有させることで、表面張力を下げて、フィルムなど非浸透性の記録媒体に対する水性インキ組成物のぬれ性を改善し、該非浸透性の記録媒体に対する筆跡カスレ・中抜けなどを良好として、筆記性を向上することができる。
【００４８】
前記界面活性剤の中でも、アセチレン結合を有する界面活性剤は非常に安定性が高く、ぬれ性の改善効果を持続的に発揮することができ、該非浸透性の記録媒体に対する筆跡カスレ・中抜けなどを良好として、筆記性を向上するため、好ましい。アセチレン結合を有する界面活性剤としては、例えば、アセチレンアルコール系界面活性剤、およびアセチレングリコール系界面活性剤等が挙げられる。特に、アセチレングリコール系界面活性剤は、筆記後の筆記線の揮発性、すなわち乾燥性に優れることで、短時間で耐擦性を付与することができるため、好ましい。
【００４９】
（その他）
また、水性インキ組成物は、必要に応じて、防腐剤、濡れ剤、消泡剤、防錆剤、ｐＨ調整剤、気泡抑制剤、気泡吸収剤、剪断減粘性付与剤および粘度調整剤などを含んでいてもよい。
【００５０】
（筆記具用水性インキ組成物）
本発明による水性インキ組成物の粘度は低いことが好ましい。組成物の粘度の測定はＥ型回転粘度計（ブルックフィールド社製）を用いて行うことができる。具体的には、２０℃における水性インキ組成物の粘度は、回転数が１００ｒｐｍ（剪断速度３８０ｓｅｃ−１）の条件で測定した場合、１〜４０ｍＰａ・ｓであることが好ましく、５〜２０ｍＰａ・ｓであることがより好ましい。また、回転数が１０ｒｐｍ（剪断速度３８ｓｅｃ−１）の条件で測定した場合、１〜６０ｍＰａ・ｓであることが好ましく、１０〜４０ｍＰａ・ｓであることがより好ましい。水性インキ組成物の粘度が上記数値範囲内であれば、マーカーなどの筆記用具に使用した場合のインキ吐出性を向上させることができ、またフィルムなど非浸透性の記録媒体への筆記性が向上する。
【００５１】
本発明による水性インキ組成物の２０℃における粘性指数ｎは、０．４〜１．０であることが好ましく、０．５〜１．０であることがより好ましい。ここで、粘性指数ｎは、Ｓ＝αＤｎで示される粘性式中のｎを指す。なお、Ｓは剪断応力（ｄｙｎ／ｃｍ２＝０．１Ｐａ）、Ｄは剪断速度（ｓ−１）、αは粘性係数を示す。粘性指数ｎは、Ｅ型回転粘度計（ＤＶ−ＩＩ＋Ｐｒｏ、コーン型ローターＣＰＥ−４２、ブルックフィールド社製）を用いてインキ粘度を測定して、算出することができる。水性インキ組成物の粘性指数ｎが上記数値範囲内であれば、マーカーなどの筆記用具に使用した場合のインキ吐出性を向上させることができ、特にフィルムなど非浸透性の記録媒体への筆記性を向上することができる。
【００５２】
水性インキ組成物のｐＨは、６〜１０であることが好ましく、７〜９であることがより好ましい。水性インキ組成物のｐＨが上記数値範囲内であれば、インキの変色やインキ粘度が高くなることなどがなく、インキに影響がなく、用いることができる。本発明において、ｐＨの値は、例えばＩＭ−４０Ｓ型ｐＨメーター（東亜ディーケーケー株式会社製）により２０℃にて測定することができる。
【００５３】
本願発明による水性インキ組成物が、優れた再分散性を発現する理由は、詳細には解明されていないが、以下の様なメカニズムによるものと推定される。
【００５４】
水性インキ組成物として顔料粒子と体質材だけを溶媒に分散させた場合、これらの成分は容易に沈降してハードケーキを形成してしまう。このため、一般的には各成分を分散させるための助剤が添加される。例えば、本発明において用いられる凝集分散剤は、顔料組成物の分散助剤として知られている。この凝集分散剤を顔料粒子および体質材に添加した場合には、凝集分散剤だけでは、顔料粒子と体質材を十分に分散することができず、相対的に比重の大きい顔料粒子が底に沈降し、その上に体質材が堆積して、ハードケーキが形成されてしまう。これは、顔料粒子に凝集分散剤が吸着して、相対的に密度の低い凝集体を形成するが、その凝集体と体質材との比重の差と粒子径の差が大きく、分離するためと考えられる。  
【００５５】
本発明における水性インキ組成物は、さらにナイロンを組み合わせて、このような課題を解決したものである。
【００５６】
本発明による水性インキ組成物の場合、顔料粒子に対して凝集分散剤が吸着して、相対的に密度の低い凝集体が形成され、この凝集体とナイロンが結合してネットワーク構造を形成し、その隙間に体質材が閉じ込められることにより、ナイロンが形成するネットワーク内に分散される。この結果、本発明による水性インキ組成物は、放置によって分離することも、ハードケーキ化することも少なく、さらにインキに対して振動等によって顔料粒子や体質材の沈降が起こった際も、ナイロンが形成するネットワーク構造によって、顔料粒子や体質材が互いに密着し、最密充填化することを抑制するため、ハードケーキの形成が抑制され、容易に再分散するものと考えられる。
【００５７】
さらに、アクリル樹脂を用いることにより、アクリル樹脂は、凝集体とナイロンとの間に介在し、凝集体やナイロンと結合することによって、ネットワーク構造が強固になるため、水性インキ組成物の分離やハードケーキ化の抑制効果をより高めることができる。また、アクリル樹脂はインキ組成物中で、凝集体の周りに付着するが、補色顔料を用いた際には、凝集体の周りに付着したアクリル樹脂に補色顔料が付着する。この結果、インキ組成物中で補色顔料が分離することが少なくなるため、筆跡の発色性が向上することができる。
【００５８】
また、凝集安定剤をさらに用いると、凝集安定剤がナイロンと結合し、新たなネットワーク構造を形成することによって、嵩高い凝集体の構造が安定化され、分散安定性やハードケーキ抑制効果が高まる。
【００５９】
また、本発明による水性インキ組成物は、ポリオレフィン樹脂粒子を含むことにより、耐擦過性が著しく改良される。この理由は、以下の様な理由によるものと推定される。本発明による水性インキ組成物を用いて形成させた筆跡は、被筆記表面に前記した相対的に密度の低い凝集体とポリオレフィン樹脂粒子とが配置されることで形成されている。ここで、ポリオレフィン樹脂粒子は凝集体に比較して大きいため、筆跡表面が擦過された場合には、まずポリオレフィン樹脂粒子の上部が擦過される。この時、ポリオレフィン樹脂粒子は摩擦抵抗が低いため、筆跡が剥がれるなどの影響を受けない。そして、擦過が進むと、ポリオレフィン樹脂粒子に力が加わることや摩擦熱などにより変形して、筆跡表面を被覆していく。この結果、筆跡表面がポリオレフィン樹脂で被覆され、ポリオレフィン樹脂により、筆跡表面の摩擦係数が低くなり、筆跡が保護されるものと推定される。
【００６０】
本発明による水性インキ組成物は、従来知られている任意の方法により製造することができる。具体的には、前記各成分を必要量配合し、プロペラ攪拌、ホモディスパー、またはホモミキサーなどの各種攪拌機やビーズミルなどの各種分散機などにて混合し、製造することができる。
【００６１】
（筆記具）
本発明の水性インキ組成物は、繊維チップ、フェルトチップ、プラスチックチップなどのペン芯またはボールペンチップなどをペン先としたマーキングペンやボールペン、金属製のペン先を用いた万年筆などの筆記具に用いることができる。その中でも、フィルムなど非浸透性の記録媒体に対する筆記性を良好にするには、ペン芯が繊維チップ、フェルトチップであることが好ましい。特には、マーキングペンに用いることが好ましい。また、前記ペン芯の気孔率は、５０〜８０％とすることが好ましい。前記ペン芯の気孔率が上記数値範囲内であれば、前記顔料の目詰まりがなく、適切なインキ吐出量を維持することができる。
【００６２】
本発明の筆記具は、水性インキ組成物を直に充填する構成のものであってもよく、水性インキ組成物を充填することのできるインキ収容体またはインキ吸蔵体を備えるものであってもよい。また、顔料粒子や体質材を再分散させるために、インキ収容体にはインキを攪拌する攪拌ボールなどの攪拌体を内蔵することが好ましい。さらに、前記攪拌体の形状は、球状体、棒状体などが挙げられる。攪拌体の材質は特に限定されるものではないが、具体例としては、金属、セラミック、樹脂、硝子などを挙げることができ、これらの中でも、顔料粒子や体質材を再分散させるための攪拌力、を考慮すれば、金属材質を用いることが好ましく、コストを考慮すれば、硝子材料を用いることが好ましい。なお、撹拌体は、複数個、複数種類の材質を用いても良い。
【００６３】
本発明の筆記具の出没機構は、特に限定されず、ペン先を覆うキャップを備えたキャップ式、ノック式、回転式およびスライド式などが挙げられる。また、軸筒内にペン先を収容可能な出没式であってもよい。
【００６４】
また、筆記具におけるインキ供給機構についても特に限定されるものではなく、例えば、（１）繊維束などからなるインキ誘導芯をインキ流量調節部材として備え、水性インキ組成物をペン先に供給する機構、（２）櫛溝状のインキ流量調節部材を備え、これを介在させ、水性インキ組成物をペン先に供給する機構、（３）弁機構によるインキ流量調節部材を備え、水性インキ組成物をペン先に供給する機構、および（４）ペン先を具備したインキ収容体または軸筒より、水性インキ組成物を直接、ペン先に供給する機構などを挙げることができる。
【００６５】
一実施形態において、筆記具は、マーキングペンであり、ペン先は、特に限定されず、例えば、繊維チップ、フェルトチップまたはプラスチックチップなどであってよく、さらに、その形状は、砲弾型、チゼル型または筆ペン型などであってよい。
【００６６】
一実施形態において、筆記具は、ボールペンであり、インキ逆流防止体を備えたボールペンであることが好ましい。
【００６７】
本発明を諸例を用いて説明すると以下の通りである。
（実施例１）
下記原材料および配合量にて、室温で１時間攪拌混合することにより、筆記具用インキ組成物を得た。得られた水性インキ組成物の粘度をＥ型回転粘度計（ＤＶ−ＩＩ＋Ｐｒｏ、コーン型ローターＣＰＥ−４２、ブルックフィールド社製）により測定し、その粘度を元に粘性指数を算出した。具体的には、２０℃、剪断速度３８０ｓｅｃ−１（回転速度１００ｒｐｍ）における粘度は９．５ｍＰａ・ｓであり、剪断速度３８ｓｅｃ−１（回転速度１０ｒｐｍ）における粘度は１８．３ｍＰａ・ｓであった。これらの粘度から粘性指数は０．７２と算出された。さらに、ＩＭ−４０Ｓ型ｐＨメーター（東亜ディーケーケー株式会社製）を用いて、２０℃にて水性インキ組成物のｐＨを測定した結果、ｐＨは８．０であった。
・顔料粒子                                                    ２５質量％
（表面がアルミナ処理された酸化チタン粒子、平均粒子径：０．２３μｍ、堺化学工業株式会社製、商品名：Ｒ−３２）
・体質材                                                        ７質量％
（カオリン、  平均粒子径０．８μｍ、ＢＡＳＦ株式会社製、商品名：Ｓａｔｉｎｔｏｎｅ  ５ＨＢ）
・凝集分散剤                                              １．４５質量％
（高分子量酸性ポリマーのアルキロールアンモニウム塩、ビックケミー株式会社製、商品名：Ａｎｔｉ−Ｔｅｒｒａ  ２５０）
・ナイロン                                                      ２質量％
（水溶性ナイロン５０％水溶液、アルキレンオキサイド化合物、カプロラクタム、の重合体、東レ株式会社製、商品名：ＡＱナイロン 
Ｐ−９５）
・アクリル樹脂                                                  ７質量％
（固形分含有量４２％、ＢＡＳＦ株式会社製、商品名：ＪＯＮＣＲＹＬ  ７１１）
・補色顔料                                                      ２質量％
（青色顔料、山陽色素株式会社製、商品名：ＳａｎｄｙｅＳｕｐｅｒＣｏｌｏｕｒ  ＢＬＵＥ  ＧＬＬ−Ｅ）
・濡れ剤                                                    ０．４質量％
（アセチレングリコール、日信化学工業株式会社製、商品名：ダイノール６０４）                                              
・消泡剤                                                    ０．３質量％
（ビックケミー株式会社製、商品名ＢＹＫ−０２４）
・防腐剤                                                    ０．２質量％
（ロンザジャパン株式会社製、商品名：プロキセルＸＬ−２）
・イオン交換水                                          ５２．６５質量％
【００６８】
（実施例２〜２９、比較例１〜３）
実施例１に対して、配合する成分の種類や添加量を表１〜３に示したとおりに変更して、実施例２〜２９、比較例１〜３のインキ組成物を得た。ただし、比較例３のインキ組成物についてはインキ化ができなかったため、評価を行わなかった。
【００６９】
【表１】
2018095730.tif 000002
【００７０】
【表２】
2018095730.tif 000003
【００７１】
【表３】
2018095730.tif 000004
上記表１〜３で使用した材料の詳細は以下の通りである。
・酸化チタン（１） Ｒ−３２（Ａｌ２Ｏ３処理、平均粒子径：０．２３μｍ、堺化学工業株式会社製）
・酸化チタン（２） ＪＲ−６００Ａ（Ａｌ２Ｏ３処理、平均粒子径：０．２５μｍ、テイカ株式会社製）
・酸化チタン（３） ＪＲ−４０５（Ａｌ２Ｏ３処理、平均粒子径：０．２１μｍ、テイカ株式会社製）
・酸化チタン（４） ＧＴＲ−１００（ＺｒＯ２・Ａｌ２Ｏ３処理、平均粒子径：０．２６μｍ、堺化学工業株式会社製）
・酸化チタン（５） ＪＲ−７０１（ＺｎＯ・ＳｉＯ２・Ａｌ２Ｏ３処理、平均粒子径：０．２７μｍ、テイカ株式会社製）
・カオリン  （Ｓａｔｉｎｔｏｎｅ  ５ＨＢ、平均粒子径：０．８μｍ、ＢＡＳＦ社製）
・Ａｎｔｉ−Ｔｅｒｒａ  ２５０  （高分子量酸性ポリマーのアルキロールアンモニウム塩、ビックケミー株式会社製）
・ＤＩＳＰＥＲ  ＢＹＫ−１９０（顔料と親和性のあるブロック共重合物  ビッグケミー株式会社製）
・ＤＩＳＰＥＲ  ＢＹＫ−１０２（酸性基を含有するコポリマー  ビックケミー株式会社製）
・水溶性ナイロン（１）ＡＱナイロン Ｐ−９５（アルキレンオキサイド化合物、カプロラクタム、の重合体、５０％水溶液、東レ株式会社製）
・水溶性ナイロン（２）ＡＱナイロン Ｔ−７０（アミノ化合物、アルキレンオキサイド化合物、カプロラクタム、の重合体、５０％水溶液、東レ株式会社製）
・水溶性ナイロン（３）ＦＩＮＥＬＥＸ  ＦＲ−７００Ｅ（メトキシメチル化ナイロンを改質したナイロン、水/メタノール分散体、固形分含有量比率２０％、株式会社鉛市製）
・非水溶性ナイロン（難水溶性、共重合ナイロン水分散体、固形分４０％、住友精化工業製、商品名：セポルジョンＰＡ２００）
・アクリル樹脂（１）  アクリル樹脂エマルション（難水溶性、固形分含有量４２％、ＢＡＳＦ株式会社製、商品名：ＪＯＮＣＲＹＬ  ７１１） 
・アクリル樹脂（２）  アクリル樹脂エマルション（難水溶性、固形分含有量４９％、ＢＡＳＦ株式会社製、商品名：ＪＯＮＣＲＹＬ  ＰＤＸ−７３４１）
・アクリル樹脂（３）  アクリル樹脂エマルション（難水溶性、固形分含有量４２％、ＢＡＳＦ株式会社製、商品名：ＪＯＮＣＲＹＬ  ＰＤＸ−７３７０）
・アクリル樹脂（４）  自己架橋型アクリルスチレン共重合樹脂エマルション（難水溶性、固形分含有量３８％、ＢＡＳＦ株式会社製、商品名：ＪＯＮＣＲＹＬ  ＰＤＸ−７４３０）
・アクリル樹脂（５）水溶性アクリル樹脂（スチレンアクリル酸共重合体水溶液、固形分量２７％、ＢＡＳＦ株式会社製、商品名：ＪＯＮＣＲＹＬ  ＪＤＸ−６１８０）
・セルロース誘導体  カルボキシメチルセルロース（１０％水溶液、第一工業製薬株式会社製、商品名：セロゲン５Ａ）
・ポリオレフィン樹脂粒子（１）  変性ポリエチレンワックス（平均粒子径：８μｍ、固形分：１００％、ビックケミー株式会社製、商品名：ＣＥＲＡＦＬＯＵＲ９２９）
・ポリオレフィン樹脂粒子（２）  変性ポリエチレンワックス（平均粒子径：６μｍ、固形分：１００％、ビックケミー株式会社製、商品名：ＣＥＲＡＦＬＯＵＲ９２５）
・ポリオレフィン樹脂粒子（３）  低密度ポリエチレン（平均粒子径：６μｍ、４０％ディスパージョン、三井化学株式会社製、商品名：ケミパールＭ２００）
・ポリオレフィン樹脂粒子（４）  低密度ポリエチレン（平均粒子径：０．６μｍ  ４０％ディスパージョン  三井化学株式会社製、商品名：ケミパールＷ４００５）
・ＳａｎｄｙｅＳｕｐｅｒＣｏｌｏｕｒ  Ｂｌａｃｋ  Ｃ−Ｅ（有機顔料  山陽色素株式会社製）
・ＳａｎｄｙｅＳｕｐｅｒＣｏｌｏｕｒ  ＢＬＵＥ  ＧＬＬ−Ｅ（有機顔料  山陽色素株式会社製）
・ＳａｎｄｙｅＳｕｐｅｒＣｏｌｏｕｒ  ＲＥＤ  １３２１−Ｅ（有機顔料  山陽色素株式会社製）
【００７２】
調製した水性インキ組成物について、下記の通り、評価を行った。得られた結果は表１〜２に記載したとおりであった。
また、評価試験で用いるマーキングペンは、以下のようなマーキングペンを作成し用いた。
マーキングペン：ペン先を具備したマーキングペンのインキ収容体（内寸：長さ８０ｍｍ、直径１６ｍｍ）に、直径８ｍｍの金属材からなる球状体の撹拌体、及び容積６ｃｍ３のインキ組成物を内蔵し、実施例１〜２９および、比較例１〜３で得られた水性インキ組成物を充填し、ペン先に水性インキ組成物を染み込ませ、ペン先には、気孔率６０％の砲弾型ポリエステル繊維芯のペン芯を用いたマーキングペンとして、筆記を行った。
【００７３】
（再分散性の評価）
上記マーキングペンに、遠心機(商品名：ｈｉｍａｃＣＦ７Ｄ２、株式会社日立製作所製)を用いて、毎分３０００回転で５分間遠心をかけた後、各マーキングペンを上下に振とうして、水性インキ組成物の再分散状態を目視により観察した。下記基準に従って、凝集状態を評価した。
Ａ：振とうにより、容易に再分散された
Ｂ：振とうにより再分散されるが、時間がかかったもの
Ｃ：振とうにより十分に再分散されないもの
Ｄ：振とうしても再分散しないもの
【００７４】
（筆記性の評価（１））
上記マーキングペンにより、筆記試験用紙に筆記を行った。その際の筆記性能を目視により観察した。なお、筆記試験用紙としてＪＩＳ Ｐ３２０１に準拠した筆記用紙を用いた。
Ａ：かすれもなく、筆跡が良好なもの
Ｂ：若干かすれはあるものの実用上問題がないもの
Ｃ：かすれがあるが、実用可能なもの
Ｄ：かすれがひどく、実用上懸念があるもの
Ｅ：かすれがひどく、筆跡の認識ができず、実用不可能なもの
Ｆ：インキ出が多すぎ、筆跡の認識ができず、実用不可能なもの
【００７５】
（筆記性の評価（２））
上記マーキングペンをチップ上向きで１４日間放置し、その後、筆記試験用紙に筆記を行った。その際の筆記性能を目視により観察した。なお、筆記試験用紙としてＪＩＳ Ｐ３２０１に準拠した筆記用紙を用いた。
Ａ：筆跡が良好なもの
Ｂ：若干初筆が薄くなるが実用上問題がないもの 
Ｃ：初筆が薄くなるが実用可能なもの
Ｄ：初筆が薄くなり、良好な筆跡になるまで時間がかかり実用上懸念があるもの
Ｅ：筆記できず、実用不可能なもの
【００７６】
（書き味の評価）
上記マーキングペンにより、筆記試験用紙に筆記を行った。手書きによる官能試験を行い評価した。なお、筆記試験用紙としてＪＩＳ Ｐ３２０１に準拠した筆記用紙を用いた。
Ａ：非常に滑らかなもの
Ｂ：滑らかであるもの
Ｃ：引っかかり、重いもの
【００７７】
（筆跡発色性の評価）
上記マーキングペンにより、筆記試験用紙に筆記を行った。その際の筆跡の発色性を目視により観察した。なお、筆記試験用紙としてＪＩＳ Ｐ３２０１に準拠した筆記用紙を用いた。
Ａ：筆跡に色ムラが無く、良好なもの
Ｂ：若干筆跡に色ムラがあるが、実用上問題のないもの
Ｃ：筆跡に色ムラがあり、実用上懸念があるもの
【００７８】
（筆跡乾燥性の評価）
上記マーキングペンにより、筆記試験用紙に筆記を行った。その際の筆記乾燥性を目視により観察した。なお、筆記試験用紙としてＪＩＳ Ｐ３２０１に準拠した筆記用紙を用いた。
Ａ：５秒後、筆跡を手で擦っても、筆跡が流れず、問題がないもの
Ｂ：１０秒後、筆跡を手で擦っても、筆跡が流れず、問題がないもの
Ｃ：筆跡が流れなくなるのに、１５秒以上かかり、問題があるもの
【００７９】
（耐擦性試験の評価）
上記マーキングペンにより、筆記試験用紙及びポリプロピレン製シート上に筆記を行った。この筆記線を１日放置後、学振型摩擦堅牢度試験機（テスター産業社製）を用いて、荷重２００ｇ下・綿布にて５０往復擦り、擦った後の筆跡を初期の筆跡と比べて、下記基準に従って、耐擦性を評価した。なお、筆記試験用紙としてＪＩＳ Ｐ３２０１に準拠した筆記用紙を用いた。 
Ａ：筆跡剥離がないもの 
Ｂ：筆跡剥離が若干あるものの実用上問題がないもの
Ｃ：筆跡剥離があるが、実用可能なもの
Ｄ：筆跡剥離があり、実用上懸念があるもの
Ｅ：筆跡剥離が多く、実用不可能なもの